(57)【要約】【課題】高容量で高温保存特性に優れた非水電解質二次電池を提供する。【解決手段】非水電解質二次電池用正極活物質の製造方法において、リチウムニッケル複合酸化物（ＬｉｘＮｉ１−ｙＭｙＯｚ、０．９＜ｘ≦１．１、０≦ｙ≦０．７、１．９≦ｚ≦２．１、ＭはＡｌ、Ｃｏ、Ｍｎの少なくとも一種を含む）と、リチウム鉄リン複合酸化物（ＬｉＦｅＰＯ４）と、導電性炭素源と、水とを混練する水中混練工程と、前記水中混練工程の後、前記水を除去する洗浄工程と、前記洗浄工程の後、還元雰囲気下で２００〜８００℃で焼成する焼成工程と、を備えることを特徴とする。【選択図】なし【特許請求の範囲】
【請求項１】
非水電解質二次電池用正極活物質の製造方法において、
リチウムニッケル複合酸化物（ＬｉｘＮｉ１−ｙＭｙＯｚ、０．９＜ｘ≦１．１、０≦ｙ≦０．７、１．９≦ｚ≦２．１、ＭはＡｌ、Ｃｏ、Ｍｎの少なくとも一種を含む）と、リチウム鉄リン複合酸化物（ＬｉＦｅＰＯ４）と、導電性炭素源と、水とを混練する水中混練工程と、
前記水中混練工程の後、前記水を除去する洗浄工程と、
前記洗浄工程の後、還元雰囲気下で２００〜８００℃で焼成する焼成工程と、
を備えることを特徴とする非水電解質二次電池用正極活物質の製造方法。
【請求項２】
請求項１に記載の非水電解質二次電池用正極活物質の製造方法において、
前記リチウム鉄リン複合酸化物が、前記リチウムニッケル複合酸化物に対して、１〜２０質量％含まれる、
ことを特徴とする非水電解質二次電池用正極活物質の製造方法。
【請求項３】
請求項１又は２に記載の非水電解質二次電池用正極活物質の製造方法において、
前記導電性炭素源が、前記リチウムニッケル複合酸化物に対して、０．０１〜５．０質量％含まれる、
ことを特徴とする非水電解質二次電池用正極活物質の製造方法。
【請求項４】
請求項１、２又は３に記載の非水電解質二次電池用正極活物質の製造方法において、
前記導電性炭素源が、糖類及び／又は糖類のエステルである、
ことを特徴とする非水電解質二次電池用正極活物質の製造方法。
【請求項５】
請求項４に記載の非水電解質二次電池用正極活物質の製造方法において、
糖類及び／又は糖類のエステルが、グルコース、フルクトース、キシロース、スクロース、セルロース、及びこれらのエステルからなる群より選択される１種以上の化合物である、
ことを特徴とする非水電解質二次電池用正極活物質の製造方法。
【請求項６】
請求項１ないし５のいずれか１項に記載の非水電解質二次電池用正極活物質の製造方法を備える、
ことを特徴とする非水電解質二次電池の製造方法。
【発明の詳細な説明】
【技術分野】
【０００１】
本発明は、サイクル特性、保存特性の向上を目的とする非水電解質二次電池の改良に関する。
【背景技術】
【０００２】
非水電解質二次電池は、高いエネルギー密度を有し、高容量であるため、携帯機器の駆動電源として広く利用されているが、近年、携帯電話、ノートパソコン等の移動情報端末の高機能化が急速に進展しており、一層高容量の電池が求められるようになった。
【０００３】
従来、非水電解質二次電池の正極活物質としては、コバルト酸リチウムが用いられていたが、これに代えて、リチウムニッケル複合酸化物を用いると、前者を用いた場合よりも放電容量を高めることができる。このため、リチウムニッケル複合酸化物を非水電解質二次電池用正極活物質として利用する技術への期待が高まっている。
【０００４】
然るに、リチウムニッケル複合酸化物は、充電状態で高温となった場合に、急激に酸素を放出する性質がある。このため、安全性が低いという問題がある。また、良質なリチウムニッケル複合酸化物を得るためにはＬｉリッチな条件での合成が効果的であるが、Ｌｉリッチな条件での合成時に、アルカリ分がリチウムニッケル複合酸化物表面に残りやすく、高温保存特性が悪くなるという問題がある。
【０００５】
非水電解質二次電池に関する技術としては、特許文献１〜８が挙げられる。
【０００６】
【特許文献１】特開2001-307730号公報
【特許文献２】特開2002-75368号公報
【特許文献３】特開2003-292308号公報
【特許文献４】特開2004-87299号公報
【特許文献５】特開2005-123107号公報
【特許文献６】特開2005-183384号公報
【特許文献７】特開2005-276475号公報
【特許文献８】特開2006-134770号公報
【０００７】
特許文献１にかかる技術は、ＬｉＭＰＯ４（ＭはＦｅを有する）で示される第１のリチウム化合物と、第１のリチウム化合物よりも貴な電位を有する第２のリチウム化合物との複合体を正極活物質として用いる技術である。この技術によると、優れた充放電特性を有する電池が得られるとされる。
【０００８】
しかし、この技術では、高温保存特性が十分でないという問題がある。
【０００９】
特許文献２にかかる技術は、ＬｉＮｉ１−ｘＭｘＯ２粒子（Ｍは、Ａｌ，Ｂ，Ｃｏの少なくとも一種）の表面を、ＬｉＦｅＰＯ４微粒子で被覆する技術である。この技術によると、エネルギー密度の高いＬｉＮｉ１−ｘＭｘＯ２と充電時の容量劣化が小さいＬｉＦｅＰＯ４の両方の特性を兼ね備えた電池が得られるとされる。
【００１０】
しかし、この技術では、高温保存特性が十分でないという問題がある。
【００１１】
特許文献３にかかる技術は、ＬｉＦｅＰＯ４粒子表面を導電性炭素材料で被覆し、当該ＬｉＦｅＰＯ４炭素複合体の平均粒径を０．５μｍ以下とする技術である。この技術によると、放電容量を向上させることができるとされる。
【００１２】
しかし、ＬｉＦｅＰＯ４粒子は、充填性が低いため、高密度に充填することが難しく、放電容量を十分に向上できない。
【００１３】
特許文献４にかかる技術は、ニッケル酸リチウム粒子表面をオリビン型結晶構造を有するＬｉＦｅＰＯ４で被覆してなる正極活物質として用いる技術である。この技術によると、ニッケル酸リチウムの長所とオリビン化合物の長所を併せ持つ電池が得られるとされる。
【００１４】
しかし、この技術では、高温保存特性が十分でないという問題がある。
【００１５】
特許文献５にかかる技術は、ＬｉＦｅＰＯ４で示されるオリビン型リン酸リチウムと炭素材料との複合体を正極活物質として用いる技術である。この技術によると、高速での充放電が可能でかつ高容量の電池が得られるとされる。
【００１６】
しかし、ＬｉＦｅＰＯ４粒子は、充填性が低いため、高密度に充填することが難しく、放電容量を十分に向上できない。
【００１７】
特許文献６にかかる技術は、リチウムニッケル複合酸化物と、ＬｉＦｅＰＯ４との混合物を正極活物質として用いる技術である。この技術によると、過充電時の安全性に優れた電池が得られるとされる。
【００１８】
しかし、この技術では、高温保存特性が十分でないという問題がある。
【００１９】
特許文献７にかかる技術は、リチウム鉄リン複合酸化物を正極活物質として用いる技術である。この技術によると、放電容量が高く、充放電サイクル特性に優れた電池が得られるとされる。
【００２０】
しかし、リチウム鉄リン複合酸化物粒子は、充填性が低いため、高密度に充填することが難しく、放電容量を十分に向上できない。
【００２１】
特許文献８にかかる技術は、ＬｉＮｉＯ２からなる第１の活物質層と、ＬｉＦｅＰＯ４からなる第２の活物質層とを積層した多層構造の正極を用いる技術である。この技術によると、連続充電特性及び高温保存特性に優れた電池が得られるとされる。
【００２２】
しかし、この技術によっても、未だ高温保存特性が十分でないという問題がある。
【発明の開示】
【発明が解決しようとする課題】
【００２３】
本発明は、上記問題を解決するためになされたものであって、高容量で且つ高温保存特性に優れた非水電解質二次電池を提供することを目的とする。
【課題を解決するための手段】
【００２４】
上記課題を解決するための非水電解質二次電池用正極活物質の製造方法にかかる本発明は、非水電解質二次電池用正極活物質の製造方法において、リチウムニッケル複合酸化物（ＬｉｘＮｉ１−ｙＭｙＯｚ、０．９＜ｘ≦１．１、０≦ｙ≦０．７、１．９≦ｚ≦２．１、ＭはＡｌ、Ｃｏ、Ｍｎの少なくとも一種を含む）と、リチウム鉄リン複合酸化物（ＬｉＦｅＰＯ４）と、導電性炭素源と、水とを混練する水中混練工程と、前記水中混練工程の後、前記水を除去する洗浄工程と、前記洗浄工程の後、還元雰囲気下で２００〜８００℃で焼成する焼成工程と、を備えることを特徴とする。
【００２５】
この構成によると、正極活物質にリチウムニッケル複合酸化物が含まれているため、放電容量が高い。
【００２６】
また、正極活物質に含まれるリチウム鉄リン複合酸化物および導電性炭素源が、充電高温保存時のリチウムニッケル複合酸化物の安定性を高めるように作用し、高温保存特性が向上する。さらに、洗浄工程を行うことにより、リチウムニッケル複合酸化物合成時に表面に残存したアルカリ分が、水とともに除去されるので、アルカリ分による悪影響がなくなる。これらの効果が相乗的に作用して、高温保存特性が飛躍的に向上する。
【００２７】
ここで、リチウム鉄リン複合酸化物は、導電性が低いため、負荷特性が悪いという問題がある。然るに、上記構成によると、リチウム鉄リン複合酸化物と導電性炭素源とを水中で混練する水中混練工程により、リチウム鉄リン複合酸化物表面に導電性炭素源によるコート層が形成され、その後の焼成工程により、導電性炭素源が炭素化し、リチウム鉄リン複合酸化物表面に、良好な導電性を持つ炭素コート層が形成される。この炭素コート層により、リチウム鉄リン複合酸化物の導電性が高まるので、負荷特性の低下が起こらない。
【００２８】
上記焼成工程において、焼成温度が低すぎると、良質な炭素コート層が形成されず、その一方、焼成温度が高すぎると、焼成によってリチウムニッケル複合酸化物やリチウム鉄リン複合酸化物の再結晶化が起こる。よって、上記効果を得るために、焼成温度は、上記範囲内に規制することが好ましい。
【００２９】
また、容量・安全性等の観点から、リチウムニッケル複合酸化物に添加する異種金属は、Ａｌ、Ｃｏ、Ｍｎの少なくとも一種とすることが好ましく、上記化学式においてｘ、ｙ、ｚの範囲を上記のように規制することが好ましい。
【００３０】
上記構成において、前記リチウム鉄リン複合酸化物が、前記リチウムニッケル複合酸化物に対して、１〜２０質量％含まれる構成とすることができる。
【００３１】
リチウム鉄リン複合酸化物の配合比率が低すぎると、リチウムニッケル複合酸化物の高温充電保存時の安定性を高める効果が十分に得られず、他方、リチウム鉄リン複合酸化物の配合比率が高すぎると、炭素コート層によっても十分にリチウム鉄リン複合酸化物の導電性の低さを改善できなくなるため、負荷特性が低下する。よって、上記範囲内に規制することが好ましい。
【００３２】
上記構成において、前記導電性炭素源が、前記リチウムニッケル複合酸化物に対して、０．０１〜５．０質量％含まれる構成とすることができる。
【００３３】
導電性炭素源の配合比率が低すぎると、十分にリチウム鉄リン複合酸化物の導電性の低さを改善できなくなるため、負荷特性が低下し、他方、導電性炭素源の配合比率が高すぎると、正極活物質表面に形成される炭素コート層が密となりすぎ、リチウム鉄リン複合酸化物によるリチウムニッケル複合酸化物の高温充電保存時の安定性を高める効果が十分に得られなくなる。よって、上記範囲内に規制することが好ましい。
【００３４】
ここで、リチウム鉄リン複合酸化物及び導電性炭素源の配合比率は、リチウムニッケル複合酸化物の質量を１００とした場合に含まれるリチウム鉄リン複合酸化物及び導電性炭素源の質量割合である。
【００３５】
導電性炭素源としては、糖類及び／又は糖類のエステルが好適であり、具体的には、グルコース、フルクトース、キシロース、スクロース、セルロース、及びこれらのエステルからなる群より選択される１種以上の化合物が好適である。
【００３６】
上記課題を解決するための非水電解質二次電池の製造方法にかかる本発明は、上記非水電解質二次電池の製造方法を備えることを特徴とする。
【発明の効果】
【００３７】
上記に説明したように、本発明によると、放電容量が高く、高温保存特性に優れた非水電解質二次電池を提供できるという顕著な効果を奏する。
【発明を実施するための最良の形態】
【００３８】
本発明を実施するための最良の形態を、実施例を用いて詳細に説明する。なお、本発明は下記の形態に限定されるものではなく、その要旨を変更しない範囲において適宜変更して実施することができる。
【００３９】
（実施例１）
〈正極の作製〉
ニッケルと、コバルトと、アルミニウムと、を共沈させて、ニッケルコバルトアルミニウム水酸化物を得た。これに水酸化リチウムを添加し、７００℃で焼成して、リチウムニッケル複合酸化物（ＬｉＮｉ０．８Ｃｏ０．１５Ａｌ０．０５Ｏ２）を得た。
【００４０】
硫酸鉄、リン酸、水酸化リチウムを混合後、２００℃で３時間の水熱処理を行い、これにより得られた沈殿物を、５００℃でアニールすることにより、オリビン型リチウム鉄リン複合酸化物（ＬｉＦｅＰＯ４）を得た。
【００４１】
なお、上記リチウムニッケル複合酸化物、上記オリビン型リチウム鉄リン複合酸化物に含まれる元素量は、ＩＣＰ（Inductivery  Coupled  Plasma：プラズマ発光分析）により分析した。
【００４２】
（水中混練工程）
リチウムニッケル複合酸化物１００質量部と、５質量％のリチウム鉄リン複合酸化物と、スクロース３質量部と、水と、を混合し、これらを水中で混練した。
【００４３】
（洗浄工程）
水中混練工程の後、水を脱水除去して、リチウムニッケル複合酸化物及びリチウム鉄リン複合酸化物を洗浄した。
【００４４】
（焼成工程）
この後、還元雰囲気下で２００℃で５時間焼成を行い、正極活物質を作製した。
【００４５】
この正極活物質９０質量部と、導電剤としての炭素粉末５質量部と、結着剤としてのポリフッ化ビニリデン（ＰＶｄＦ）５質量部と、Ｎ−メチル−２−ピロリドン（ＮＭＰ）と、を混合して正極活物質スラリーとした。この正極活物質スラリーをアルミニウム製の正極集電体（厚み２０μｍ）の両面にドクターブレード法により塗布し、乾燥した。この後、圧縮ローラーを用いて厚み１６０μｍに圧延して、５５×５００ｍｍの正極を作製した。
【００４６】
〈負極の作製〉
負極活物質としての天然黒鉛９５質量部と、結着剤としてのポリフッ化ビニリデン（ＰＶｄＦ）５質量部と、Ｎ−メチルピロリドンとを混合して負極活物質スラリーとした。この負極活物質スラリーを銅製の負極集電体（厚み１８μｍ）の両面に塗布し、乾燥した。この後、圧縮ローラーを用いて厚み１５５μｍに圧延して、５７×５５０ｍｍの負極を作製した。
【００４７】
なお、黒鉛の電位はリチウム基準で０．１Ｖである。また、正極及び負極の活物質充填量は、設計基準となる正極活物質の電位（本実施例ではリチウム基準で４．３Ｖであり、電圧は４．２Ｖ）において、充電容量比（負極充電容量／正極充電容量）を１．１となるように調整した。
【００４８】
〈電極体の作製〉
上記正極及び負極を、ポリプロピレン製微多孔膜からなるセパレータを介して巻回することにより、電極体を作製した。
【００４９】
〈非水電解質の調整〉
エチレンカーボネートとジエチルカーボネートを体積比５０：５０（２５℃）で混合し、電解質塩としてのＬｉＰＦ６を１．０Ｍ（モル／リットル）となるように溶解して、非水電解質となした。
【００５０】
〈電池の組み立て〉
外装缶に上記電極体を挿入し、上記非水電解質を注液し、外装缶の開口部を封口板で封口することにより、直径１８ｍｍ、高さ６５ｍｍの実施例１に係る非水電解質二次電池を作製した。
【００５１】
（比較例１）
洗浄工程を行わなかったこと以外は、上記実施例１と同様にして、比較例１に係る非水電解質二次電池を作製した。
【００５２】
（比較例２）
ＬｉＦｅＰＯ４を添加しなかったこと以外は、上記実施例１と同様にして、比較例２に係る非水電解質二次電池を作製した。
【００５３】
（比較例３）
スクロースを添加しなかったこと以外は、上記実施例１と同様にして、比較例３に係る非水電解質二次電池を作製した。
【００５４】
（比較例４）
水中混練工程に代えて、乾式でリチウムニッケル複合酸化物とリチウム鉄リン複合酸化物と、スクロースとを混練し、洗浄工程を行わなかったこと以外は、上記実施例１と同様にして、比較例４に係る非水電解質二次電池を作製した。
【００５５】
（比較例５）
焼成工程を１００℃で行ったこと以外は、上記実施例１と同様にして、比較例５に係る非水電解質二次電池を作製した。
【００５６】
〔負荷特性試験〕
上記各電池に対して、定電流１５００ｍＡで電圧が４．２Ｖとなるまで充電し、その後定電圧４．２Ｖで電流が３０ｍＡとなるまで充電した。この後、定電流１５００ｍＡで電圧が２．７５Ｖとなるまで放電し、その放電容量を測定した。この後、上記条件で充電を再度行い、定電流４５００ｍＡで電圧が２．７５Ｖとなるまで放電し、その放電容量を測定した。以下の式により負荷特性を算出した。（全て２５℃で行った。）この結果を下記表１に示す。
負荷特性（％）＝４５００ｍＡ放電容量÷１５００ｍＡ放電容量×１００
【００５７】
〔高温保存試験〕
上記各電池に対して、定電流１５００ｍＡで電圧が４．２Ｖとなるまで充電し、その後定電圧４．２Ｖで電流が３０ｍＡとなるまで充電した。この後、定電流１５００ｍＡで電圧が２．７５Ｖとなるまで放電し、その放電容量を測定した。この後、上記条件で充電を再度行った。（以上の作業は、全て２５℃条件で行った。）この後、７０℃で３６０時間保存した。この後、２５℃で、定電流１５００ｍＡで電圧が２．７５Ｖとなるまで放電し、その放電容量を測定した。以下の式により保存特性を算出した。この結果を下記表１に示す。
高温保存特性（％）＝保存後放電容量÷保存前放電容量×１００
【００５８】
〔充電内部短絡試験〕
上記各電池を５つずつ用意し、これらに対して、定電流１５００ｍＡで電圧が４．４Ｖとなるまで充電し、その後定電圧４．４Ｖで電流が３０ｍＡとなるまで充電した。この電池の中心付近に、直径３ｍｍの釘を貫通させた。そして、電池が燃焼したものをＮＧ、燃焼しなかったものをＯＫと判定した。
ここで、４．４Ｖという電圧は、電池が過充電された状態を意味する。
なお、市場に流通する電池には保護回路等が取り付けられており、このような過充電状態と到ることはなく、また、釘刺しのような極度の内部短絡状態に陥ることもない。
【００５９】
【表１】
2008210701.tif 000002
【００６０】
上記表１から、洗浄工程を行わなかった比較例１、比較例４は、高温保存特性が８５％、８０％と、洗浄工程を行った実施例１の９４％よりも大きく低下していることがわかる。
【００６１】
このことは、次のように考えられる。リチウムニッケル複合酸化物は、合成時にアルカリ分が残留しやすく、このアルカリ分が吸湿して、高温保存特性を低下させる。洗浄工程を行うと、アルカリ分が水とともにリチウムニッケル複合酸化物から除去されるので、このような問題が生じない。
【００６２】
また、リチウム鉄リン複合酸化物（ＬｉＦｅＰＯ４）を添加していない比較例２は、内部短絡試験結果が５／５ＮＧと、リチウム鉄リン複合酸化物を添加した実施例１の０／５ＮＧよりも大きく低下していることがわかる。
【００６３】
このことは、次のように考えられる。リチウムニッケル複合酸化物自体は、過充電時及び高温時の結晶構造安定性が低い。このため、過充電状態で且つ内部短絡により電池温度が異常な高温状態となったときには、結晶中から酸素が急激に放出され、結晶構造が不安定となり、電池が燃焼にいたる。ここで、構造安定性や熱安定性に優れるリチウム鉄リン複合酸化物および導電性を高める導電性炭素源が添加されていると、これらが反応を均質化するとともに表面を保護・安定化し、電池が燃焼に至らない。
【００６４】
また、スクロースを添加していない比較例３は、負荷特性が８０％と、スクロースを添加した実施例１の９６％よりも大きく低下していることがわかる。
【００６５】
このことは、次のように考えられる。リチウム鉄リン複合酸化物は、導電性が低く、導電剤の添加のみでは十分な導電性が得られないため、負荷特性が低下する。水中混練工程時にスクロースが添加されていると、これがリチウム鉄リン複合酸化物の表面をコートし、焼成時に表面をコートしたスクロースが炭素化し、リチウム鉄リン複合酸化物表面に良質な炭素コート層が形成され、導電性が向上する。このため、負荷特性が飛躍的に向上する。
【００６６】
また、１００℃で焼成を行った比較例５は、負荷特性が８５％と、２００℃で焼成を行った実施例１の９６％よりも大きく低下していることがわかる。
【００６７】
このことは、次のように考えられる。焼成温度が低いと、スクロースが十分に炭素化しないため、リチウム鉄リン複合酸化物の導電性の低さを解消できず、負荷特性が低下する。このため、焼成温度は、２００℃以上であることが好ましい。また、焼成温度が８００℃を超えると、リチウムニッケル複合酸化物やリチウム鉄リン複合酸化物の再結晶化が起きるおそれがある。よって、焼成温度の上限は８００℃とすることが好ましい。
【００６８】
（実施例２）
リチウム鉄リン複合酸化物（ＬｉＦｅＰＯ４）の添加量を、１．０質量部としたこと以外は、上記実施例１と同様にして、実施例２に係る非水電解質二次電池を作製した。
【００６９】
（実施例３）
リチウム鉄リン複合酸化物（ＬｉＦｅＰＯ４）の添加量を、２０質量部としたこと以外は、上記実施例１と同様にして、実施例３に係る非水電解質二次電池を作製した。
【００７０】
（実施例４）
リチウム鉄リン複合酸化物（ＬｉＦｅＰＯ４）の添加量を、３０質量部としたこと以外は、上記実施例１と同様にして、実施例４に係る非水電解質二次電池を作製した。
【００７１】
〔電池特性試験〕
上記実施例１〜４、比較例２にかかる電池に対して、上記負荷特性試験、高温保存特性試験、内部短絡試験を行った。この結果を下記表２に示す。
【００７２】
【表２】
2008210701.tif 000003
【００７３】
上記表２から、リチウム鉄リン複合酸化物（ＬｉＦｅＰＯ４）の添加量が３０質量％である実施例４は、負荷特性が９１％と、リチウム鉄リン複合酸化物の添加量が１．０〜２０質量％である実施例１〜３の９５〜９６％よりも若干低下していることがわかる。
【００７４】
このことは、次のように考えられる。リチウム鉄リン複合酸化物（ＬｉＦｅＰＯ４）の添加量が多いと、スクロースの添加によってもリチウム鉄リン複合酸化物の導電性の低さを解消しきれず、負荷特性がわずかに低下する。このことから、リチウム鉄リン複合酸化物の添加量は、リチウムニッケル複合酸化物に対して１．０〜２０質量％であることが好ましい。
【００７５】
（実施例５）
スクロースの添加量を、０．０１質量部としたこと以外は、上記実施例１と同様にして、実施例５に係る非水電解質二次電池を作製した。
【００７６】
（実施例６）
スクロースの添加量を、５．０質量部としたこと以外は、上記実施例１と同様にして、実施例６に係る非水電解質二次電池を作製した。
【００７７】
（実施例７）
スクロースの添加量を、６．０質量部としたこと以外は、上記実施例１と同様にして、実施例７に係る非水電解質二次電池を作製した。
【００７８】
〔電池特性試験〕
上記実施例１、５〜７、比較例３にかかる電池に対して、上記負荷特性試験、高温保存特性試験、内部短絡試験を行った。この結果を下記表３に示す。
【００７９】
【表３】
2008210701.tif 000004
【００８０】
上記表３から、スクロースの添加量が６．０質量％である実施例７は、高温保存特性が９２％と、スクロースの添加量が０．０１〜５．０質量％である実施例１〜３の９５〜９６％よりも若干低下していることがわかる。
【００８１】
このことは、次のように考えられる。スクロースの添加量が多いと、スクロースの炭化物がリチウム鉄リン複合酸化物（ＬｉＦｅＰＯ４）の表面を密に覆ってしまい、リチウムニッケル複合酸化物の熱安定性向上効果を阻害するため、高温保存特性が低下する。このことから、スクロース（導電性炭素源）の添加量は、０．０１〜５．０質量％であることが好ましい。
【００８２】
（実施例８）
スクロースに代えて、グルコースを用いたこと以外は、上記実施例１と同様にして、実施例８に係る非水電解質二次電池を作製した。
【００８３】
（実施例９）
スクロースに代えて、フルクトースを用いたこと以外は、上記実施例１と同様にして、実施例９に係る非水電解質二次電池を作製した。
【００８４】
（実施例１０）
スクロースに代えて、キシロースを用いたこと以外は、上記実施例１と同様にして、実施例１０に係る非水電解質二次電池を作製した。
【００８５】
（実施例１１）
スクロースに代えて、カルボキシメチルセルロースを用いたこと以外は、上記実施例１と同様にして、実施例１１に係る非水電解質二次電池を作製した。
【００８６】
〔電池特性試験〕
上記実施例１、８〜１１にかかる電池に対して、上記負荷特性試験、高温保存特性試験、内部短絡試験を行った。この結果を下記表４に示す。
【００８７】
【表４】
2008210701.tif 000005
【００８８】
上記表４から、導電性炭素源として、糖類（スクロース、グルコース、フルクトース、キシロース等）、糖類のエステル（カルボキシメチルセルロース等）を用いた場合、良好な性質が得られることがわかる。
【００８９】
（追加事項）
リチウムニッケル複合酸化物、リチウム鉄リン複合酸化物の製造方法は、上記実施例に限定されるものではない。
【００９０】
また、上記実施例では、洗浄工程を、水中混練工程で用いた水を脱水することにより行ったが、これに代えて、リチウムニッケル複合酸化物及びリチウム鉄リン複合酸化物を、流水洗浄してもよい。
【産業上の利用可能性】
【００９１】
以上に説明したように、本発明によると、高容量で高温保存特性に優れた非水電解質二次電池を実現することができる。よって、産業上の利用可能性は大きい。